(57)【要約】【課題】アクリルゴムに対して配合される扁平粒子からなる制振フィラーの配合量を従来品以上に増大させることが可能で、耐熱性を従来品以上に向上させることが可能な制振性材料を提供すること。【解決手段】本発明の制振性材料は、アクリルゴム１００重量部に対し、外比で、重量平均粒子径１−２００μｍ、平均アスペクト比１０−１００の扁平粒子からなる制振フィラー２００−６００重量部と、脂肪酸アミド２−２５重量部とが配合された組成物を主成分として含む。前記アクリルゴムは、カルボキシ基含有アクリルゴムであると好ましい。前記扁平粒子は、マイカ粒子であると好ましい。前記脂肪酸アミドは、ステアリン酸アミド、オレイン酸アミド、パルミチン酸アミド、エルカ酸アミド、及びモンタン酸アミドの中から選ばれるいずれか一種、又は二種以上の混合物であると好ましい。【選択図】なし【特許請求の範囲】
【請求項１】
アクリルゴム１００重量部に対し、外比で、重量平均粒子径１−２００μｍ、平均アスペクト比１０−１００の扁平粒子からなる制振フィラー２００−６００重量部と、脂肪酸アミド２−２５重量部と、架橋剤０．０１−１５重量部と、架橋助剤０．１−２０重量部とが配合された組成物を主成分として含む制振性材料。
【請求項２】
前記アクリルゴムは、カルボキシ基含有アクリルゴムである
請求項１に記載の制振性材料。
【請求項３】
前記扁平粒子は、マイカ粒子である
請求項１又は請求項２に記載の制振性材料。
【請求項４】
前記脂肪酸アミドは、ステアリン酸アミド、オレイン酸アミド、パルミチン酸アミド、エルカ酸アミド、及びモンタン酸アミドの中から選ばれるいずれか一種、又は二種以上の混合物である
請求項１−請求項３のいずれか一項に記載の制振性材料。
【請求項５】
前記制振フィラーは、前記アクリルゴム１００重量部に対し、外比で２５０−４００重量部配合されている
請求項１−請求項４のいずれか一項に記載の制振性材料。
【請求項６】
前記脂肪酸アミドは、前記アクリルゴム１００重量部に対し、外比で３−１０重量部配合されている
請求項１−請求項５のいずれか一項に記載の制振性材料。
【請求項７】
さらに、比重４．０以上の遮音フィラーが、前記アクリルゴム１００重量部に対し、外比で、４００−８００重量部配合されている
請求項１−請求項６のいずれか一項に記載の制振性材料。
【請求項８】
前記遮音フィラーは、ステンレス鋼粉末である
請求項７に記載の制振性材料。
【発明の詳細な説明】
【技術分野】
【０００１】
本発明は、制振性材料に関する。
【背景技術】
【０００２】
粘弾性特性を有するポリマー材料中に、扁平粒子が所定密度で含まれる制振性材料が提案されている（例えば、特許文献１参照。）。特許文献１に記載の技術において、ポリマー材料の一例としては、アクリルゴムが挙げられている。また、扁平粒子（特許文献１でいう鱗片状フィラー。）の一例としては、マイカ粒子（特許文献１でいうマイカフレーク。）が挙げられている。
【先行技術文献】
【特許文献】
【０００３】
【特許文献１】国際公開第２００２／０５３６４７号
【発明の概要】
【発明が解決しようとする課題】
【０００４】
しかしながら、アクリルゴムに対して扁平粒子（例えば、マイカ粒子。）を配合する際、その配合量がある程度以上にまで増大すると、混練及び成形加工が困難になる場合がある。そのため、そのような状況となった場合には、より高い制振性を得たいとしても、扁平粒子の配合量を更に増大させることはできなかった。
【０００５】
また、扁平粒子の配合量を混練及び成形加工ができる範囲内で調製しても、十分に満足な耐熱性を確保できない場合がある。例を挙げれば、例えば、自動車のエンジンルームでの使用を想定する場合、１５０℃程度の環境で使用しても所期の制振性を維持できることが求められる場合がある。しかし、扁平粒子の配合量によっては、１５０℃で２４時間程度の耐熱試験を行った際に制振性材料が硬化あるいは脆化するなどして機械的強度が低下し、例えば外力を受けたときに割れが生じやすくなるなど、所期の制振性を維持することができなくなることがあった。
【０００６】
以上のような事情から、アクリルゴムに対して配合される扁平粒子からなる制振フィラーの配合量を従来品以上に増大させることが可能で、耐熱性を従来品以上に向上させることが可能な制振性材料を提供することが望ましい。
【課題を解決するための手段】
【０００７】
以下に説明する制振性材料は、アクリルゴム１００重量部に対し、外比で、重量平均粒子径１−２００μｍ、平均アスペクト比１０−１００の扁平粒子からなる制振フィラー２００−６００重量部と、脂肪酸アミド２−２５重量部と、架橋剤０．０１−１５重量部と、架橋助剤０．１−２０重量部とが配合された組成物を主成分として含む。
【０００８】
この制振性材料において、原料となるアクリルゴムとしては、架橋性基としてエポキシ基を含有するアクリルゴム（以下、単に「エポキシ基含有アクリルゴム」とも称する。）、架橋性基としてカルボキシ基を含有するアクリルゴム（以下、単に「カルボキシ基含有アクリルゴム」とも称する。）などを利用することができ、その中でもカルボキシ基含有アクリルゴムであると好ましい。
【０００９】
エポキシ基含有アクリルゴムの場合は、アルキルアクリレート、アルコキシアルキルアクリレート、アルキルメタクリレート、及びアルコキシアルキルメタクリレートの中から選ばれる少なくとも一種の単量体と、架橋性基としてエポキシ基を有する単量体との重合体を用いるとよい。
【００１０】
カルボキシ基含有アクリルゴムの場合は、アルキルアクリレート、アルコキシアルキルアクリレート、アルキルメタクリレート、及びアルコキシアルキルメタクリレートの中から選ばれる少なくとも一種の単量体と、架橋性基としてカルボキシ基を有する単量体との重合体を用いるとよい。
【００１１】
アルキルアクリレートとしては、アルキル基の炭素数１−８（好ましくは炭素数１−４、より好ましくは炭素数１−２、特に好ましくは炭素数２）のアルキルアクリレートを用いることができる。いくつか例を挙げれば、例えば、メチルアクリレート、エチルアクリレート、ｎ−プロピルアクリレート、イソプロピルアクリレート、ｎ−ブチルアクリレート、イソブチルアクリレート、ペンチルアクリレート、ヘキシルアクリレート、ヘプチルアクリレート、オクチルアクリレートなどを用いることができる。
【００１２】
アルコキシアルキルアクリレートとしては、アルコキシ基の炭素数１−４、アルキレン基の炭素数１−４のアルコキシアルキルアクリレートを用いることができる。いくつか例を挙げれば、例えば、メトキシメチルアクリレート、メトキシエチルアクリレート、メトキシプロピルアクリレート、エトキシメチルアクリレート、エトキシエチルアクリレート、エトキシプロピルアクリレート、ブトキシエチルアクリレートなどを用いることができる。これらの中でも、メトキシメチルアクリレート及びメトキシエチルアクリレートが好ましい。
【００１３】
アルキルメタクリレートとしては、アルキル基の炭素数１−８（好ましくは炭素数１−４、より好ましくは炭素数１−２、特に好ましくは炭素数２）のアルキルメタクリレートを用いることができ、例えば、メチルメタクリレート、エチルメタクリレート、ｎ−プロピルメタクリレート、イソプロピルメタクリレート、ｎ−ブチルメタクリレート、イソブチルメタクリレート、ペンチルメタクリレート、ヘキシルメタクリレート、ヘプチルメタクリレート、オクチルメタクリレートなどを用いることができる。
【００１４】
アルコキシアルキルメタクリレートとしては、アルコキシ基の炭素数１−４、アルキレン基の炭素数１−４のアルコキシアルキルメタクリレートを用いることができる。いくつか例を挙げれば、例えば、メトキシメチルメタクリレート、メトキシエチルメタクリレート、メトキシプロピルメタクリレート、エトキシメチルメタクリレート、エトキシエチルメタクリレート、エトキシプロピルメタクリレート、ブトキシエチルメタクリレートなどを用いることができる。これらの中でも、メトキシメチルメタクリレート及びメトキシエチルメタクリレートが好ましい。
【００１５】
これらアルキルアクリレート、アルコキシアルキルアクリレート、アルキルメタクリレート、及びアルコキシアルキルメタクリレートは、一種を単独で用いてもよいし、二種以上をブレンドして用いてもよい。
【００１６】
架橋性基としてエポキシ基を有する単量体としては、例えば、不飽和グリシジルエステル（例えば、グリシジルアクリレート、グリシジルメタクリレート、イタコン酸ジグリシジルエステル、ブテントリカルボン酸トリグリシジルエステル、ｐ−スチレンカルボン酸グリシジルエステル等）、不飽和グリシジルエーテル（例えば、ビニルグリシジルエーテル、アリルグリシジルエーテル、メタクリルグリシジルエーテル等）などを用いることができる。これらの中でも、グリシジルアクリレート、グリシジルメタクリレートが好ましい。これらエポキシ系の架橋点となる単量体は、一種を単独で用いてもよいし、二種以上をブレンドして用いてもよい。
【００１７】
架橋性基としてカルボキシ基を有する単量体としては、例えば、マレイン酸又はフマル酸のメチル、エチル、プロピル、イソプロピル、ｎ−ブチル、イソブチル等のモノアルキルエステル、イタコン酸又はシトラコン酸のメチル、エチル、プロピル、イソプロピル、ｎ−ブチル、イソブチル等のモノアルキルエステル等のカルボキシル基含有不飽和化合物などが挙げられる。好ましくはマレイン酸モノｎ−ブチルエステル、フマル酸モノエチルエステル、フマル酸モノｎ−ブチルエステルが用いられる。これら以外にも、アクリル酸やメタクリル酸等の不飽和モノカルボン酸も用いられる。これらエポキシ系の架橋点となる単量体は、一種を単独で用いてもよいし、二種以上をブレンドして用いてもよい。
【００１８】
これら架橋性基を有する単量体は、アクリルゴム中において約０．５−１０重量部、好ましくは約１−７重量部を占めるような共重合割合で用いられる。
また、架橋剤としては、架橋性基に応じて、架橋性基間を架橋可能な物質が用いられる。架橋性基がエポキシ基である場合、架橋剤としては、ジ−ｔ−ブチルパーオキサイド、ｔ−ブチルクミルパーオキサイド、ジクミルパーオキサイド、α，α−ビス（ｔ−ブチルパーオキシイソプロピル）ベンゼン、２，５−ジメチル−２，５−ジ（ｔ−ブチルパーオキシ）ヘキサン、２，５−ジメチル−２，５−ジ（ｔ−ブチルパーオキシ）ヘキシン−３、１，１−ビス（ｔ−ブチルパーオキシ）−３，３，５−トリメチルシクロヘキサン、ｎ−ブチル−４，４−ビス（ｔ−ブチルパーオキシ）バレレート、２，２−ビス（ｔ−ブチルパーオキシ）ブタン、及び２，２−ビス（ｔ−ブチルパーオキシ）オクタンの中から選ばれる少なくとも一種を用いるとよい。これらの中でも、α，α−ビス（ｔ−ブチルパーオキシイソプロピル）ベンゼンであると好ましい。
【００１９】
架橋性基がカルボキシ基である場合、架橋剤としては、脂肪族ジアミン、芳香族ジアミンなどを用いることができる。これらの中でも、脂肪族ジアミンが好ましく、例えばヘキサメチレンジアミンカーバメートを用いると好ましい。芳香族ジアミンとしては、４，４′−ジアミノジフェニルエーテル、２，２−ビス〔４−（４−アミノフェノキシ）フェニル〕プロパン、メチレンジアニリン等が用いられる。
【００２０】
これらの架橋剤は、一種を単独で用いてもよいし、二種以上をブレンドして用いてもよい。架橋剤の配合量は、アクリルゴム１００重量部に対し、０．０１−１５重量部とされる。より詳しくは、架橋性基がエポキシ基である場合、架橋剤の配合量は０．０１−１５重量部とされると好適であり、架橋性基がカルボキシ基である場合、架橋剤の配合量は０．１−５重量部とされると好適である。架橋剤の配合量が上述の各下限値を下回ると、十分な架橋がなされず、最終的に得られる制振性材料の物理的強度の低下を招くなどの問題が生じることがある。また、架橋剤の配合量が上述の各上限値を上回ると、過剰な架橋がなされ、最終的に得られる制振性材料の硬さが硬くなりすぎる等の問題を生じることがある。
【００２１】
架橋助剤としては、架橋性基及び架橋剤に応じて、架橋時の架橋効率を向上可能な成分が配合される。例えば、架橋性基がエポキシ基である場合、架橋助剤としては、ｐ，ｐ’−ジベンゾイルキノンジオキシム、キノンジオキシム、トリアリルシアヌレート、エチレンジメタアクリレート、Ｎ，Ｎ’−ｍ−フェニレンビスマレイミド、トリアリルイソシアヌレート、トリメチロールプロパントリメタクリレートなどが用いられる。架橋性基がカルボキシ基である場合、架橋助剤としては、グアニジン又はその置換体、例えばアミノグアニジン、１，１，３，３−テトラメチルグアニジン、ｎ−ドデシルグアニジン、メチロールグアニジン、ジメチロールグアニジン、１−フェニルグアニジン、１，３−ジフェニルグアニジン、１，３−ジ−ｏ−トリルグアニジン、トリフェニルグアニジン、１−ベンジル−２，３−ジメチルグアニジン、シアノグアニジンなどが用いられ、この他１，６−グアニジノヘキサン、グアニル尿素、ビグアニド、１−ｏ−トリルビグアニド等も用いられる。
【００２２】
また、この制振性材料において、制振フィラーとしては、重量平均粒子径１−２００μｍ、平均アスペクト比（平均粒子径／平均粒子厚）１０−１００の扁平粒子が用いられる。重量平均粒子径や平均アスペクト比が上記数値範囲の下限値を下回ると、十分な制振性が発現しなくなる傾向がある。また、重量平均粒子径や平均アスペクト比が上記数値範囲の上限値を上回ると、加工性が悪くなったり、十分な機械的強度が得られなくなったりするなど、制振性材料の物性を損ねる傾向がある。
【００２３】
制振フィラーの配合量は、アクリルゴム１００重量部に対する外比で２００−６００重量部、好ましくは２５０−４００重量部とされる。制振フィラーの配合量は２００重量部を下回ると十分な制振性を確保することが難しくなる傾向があるが、２００重量部以上であれば十分な制振性を確保することができ、更に２５０重量部以上であれば極めて優れた制振性が発現する。また、制振フィラーの配合量は６００重量部を超えると柔軟性、離型性、又は耐熱性などが低下する傾向があるが、６００重量部以下であれば柔軟性、離型性、及び耐熱性が改善され、用途次第では十分に実用可能となり、更に４００重量部以下であれば柔軟性、離型性、及び耐熱性においても優れた特性を発揮する。
【００２４】
制振フィラーを構成する物質としては、鉄、銅、アルミニウム、あるいはそれらいずれかを含む合金などの金属類、マイカ、タルク、ガラスなどの無機材料類、又は黒鉛などを挙げることができ、これらいずれかの物質からなる扁平な形状の粒子が用いられる。これらの中でも、優れた制振性及び耐熱性を発現させる観点からは、マイカ粒子を用いることが好ましい。
【００２５】
また、この制振性材料においては、アクリルゴム１００重量部に対する外比で、２−２５重量部の脂肪酸アミドを配合することが重要である。脂肪酸アミドは、アクリルゴム中における制振フィラーの分散性を改善するために配合される成分である。一般に、この種のフィラーを樹脂材料中に分散させる際には、分散性を高めるために各種分散剤（例えばパラフィンワックスなど）が配合されることがある。しかし、上述のような制振フィラーをアクリルゴム中に多量に配合しようとする場合、一般的な樹脂用分散剤では、制振フィラーをアクリルゴム中に適切に分散させることは難しく、所期の特性を有する制振性材料を得ることができない。このような背景のもと、本件発明者らは様々な物質を対象に試行錯誤を重ね、脂肪酸アミドを配合した場合にのみ、上述のような制振フィラーをアクリルゴム中に配合する場合であっても、特異的に制振フィラーの配合量を高めることができることを見いだした。すなわち、この制振性材料においては、上述のようなアクリルゴム、制振フィラー、脂肪酸アミドの三成分全てが共存することで、制振フィラーの配合量を格段に高めて、優れた制振性及び耐熱性を発現させている。
【００２６】
脂肪酸アミドの例としては、ステアリン酸アミド、オレイン酸アミド、パルミチン酸アミド、エルカ酸アミド、及びモンタン酸アミドなどを挙げることができる。これらの脂肪酸アミドは、一種を単独で用いてもよいし、二種以上をブレンドして用いてもよいが、これらの中でも、オレイン酸アミドが好ましい。
【００２７】
脂肪酸アミドの配合量は、アクリルゴム１００重量部に対する外比で、２−２５重量部、好ましくは３−１０重量部とされる。ただし、脂肪酸アミドの配合量は、制振フィラーの配合量に応じて増減され、制振フィラーの配合量が多くなるほど脂肪酸アミドの配合量も多くなるように調製される。脂肪酸アミドの配合量が２重量部を下回ると、十分な量の制振フィラーを適切に分散させることが難しくなる傾向がある。また、アクリルゴム１００重量部に対する外比で６００重量部の脂肪酸アミドを配合する場合、脂肪酸アミドの配合量を２５重量部程度とすれば制振フィラーを適切に分散させることができる。よって、それ以上の脂肪酸アミドを配合する必要はない。制振フィラーの配合量を２５０−４００重量部程度に調製する場合は、脂肪酸アミドの配合量を３−１０重量部程度に調製すると好適である。
【００２８】
なお、以上説明した制振性材料は、上記のような主成分を含有することが必須であるが、目標とする各種物性（制振性、耐熱性、硬さ、圧縮特性など。）が損なわれない範囲であれば、上記主成分以外の成分が含まれていてもかまわない。主成分以外の成分としては、例えば、老化防止剤、強度を向上させるためのカーボンブラック、離型性向上のための加工助剤、減衰性を向上させるための粘着付与樹脂（石油樹脂（例えば、脂肪族系石油樹脂、芳香族系石油樹脂、共重合系石油樹脂、脂環族系（水素添加系、ジシクロペンタジエン（ＤＣＰＤ）系）石油樹脂、及びスチレン系（スチレン系、置換スチレン系）石油樹脂）、ロジン樹脂、テルペン樹脂、石炭樹脂、フェノール樹脂、キシレン樹脂など）、防錆剤、可塑剤などを挙げることができ、その他、スコーチ防止剤、紫外線吸収剤、難燃剤、着色剤、耐油性向上剤、発泡剤、酸化防止剤、腐食防止剤などが添加されていてもよい。
【００２９】
以上説明した制振性材料を構成する各成分のうち、アクリルゴムは、上述した数種の単量体を常法に従って共重合させることにより製造できる。例えば、乳化重合法、懸濁重合法、バルク重合法、溶液重合法（工業的に好ましくは乳化重合法）などにより、ラジカル重合開始剤の存在下、−１００−２００℃（好ましくは０−６０℃）程度の温度条件で、上記の単量体混合物を共重合させ、所定の重合転化率に達したところで反応停止剤を添加して重合反応を停止させ、得られたラテックスから未反応単量体を水蒸気蒸留などにより除去し、この系に老化防止剤を添加した後、金属塩水溶液（例えば硫酸アルミニウム、塩化カルシウム、塩化ナトリウム、硫酸アンモニウム）と接触させて凝固させ、得られた凝固物を乾燥処理することにより、アクリルゴムを得ることができる。こうして得られるアクリルゴムと、他の成分（制振フィラー、脂肪酸アミド、及び主成分以外の成分）は、一般的なゴム混練装置（例えば、ロール式混練機、密閉式混練機）に投入されて均一に混練される。
【００３０】
以上のように構成される制振性材料によれば、アクリルゴムに対して扁平粒子からなる制振フィラーを配合した構成であるにもかかわらず、従来品以上に制振フィラーの配合量を増大させることができ、その制振性を極めて高くすることができる。また、この制振性材料は、十分に高い耐熱性を有する制振性材料となり、１５０℃程度の環境で使用しても所期の制振性を維持することができる。したがって、例えば、自動車のエンジンルームのような高温環境でも十分に使用することができ、その場合でも、制振性材料の硬化や脆化を招きにくく、例えば外力を受けたような場合でも割れなどが生じにくくなり、所期の制振性を維持することができる。
【００３１】
また、以上説明した制振性材料は、さらに、比重４．０以上の遮音フィラーが、前記アクリルゴム１００重量部に対し、外比で、４００−８００重量部、好ましくは６００−８００重量部配合されていてもよい。
【００３２】
遮音フィラーは、比重４．０以上であれば所期の遮音性を確保可能であるが、より比重が大きい遮音フィラーを用いる方が遮音性を高めることができる。そのような高比重フィラーの例としては、例えば、ステンレス鋼粉末、高速度鋼粉末、タングステン粉末などを挙げることができる。これらの中でも、ステンレス鋼粉末は、容易に入手可能なので、制振性材料を工業的に生産する上で好適な遮音フィラーである。遮音フィラーの粒子径は、適切に配合することができれば特に限定されないが、一例としては、例えば、制振フィラーと同程度（重量平均粒子径１−２００μｍ）にし得る。
【００３３】
このように構成された制振性材料によれば、上述した通りの優れた制振性及び耐熱性に加えて、優れた遮音性をも備えた材料となる。したがって、上記制振性材料により、固体の振動を減衰させると同時に、振動する固体が発生源となっている騒音を低減することもでき、振動及び騒音の双方に対する対策を行うことができる。
【図面の簡単な説明】
【００３４】
【図１】図１は制振性評価試験の試験装置を示す説明図である。
【図２】図２は伝達関数の一例を示すグラフである。
【図３】図３は固有振動モードのモデルを示す説明図である。
【図４】図４は倍率−周波数の振動伝達特性の例を示すグラフである。
【図５】図５は半値幅法によるｆ1，ｆ2の算出方法を説明するための説明図である。
【図６】図６は損失係数―温度特性を示すグラフである。
【図７】図７は騒音測定評価のための試験装置を示す説明図である。
【図８】図８は遮音性評価のための試験装置を示す説明図である。
【発明を実施するための形態】
【００３５】
次に、上述の制振性材料について、例を挙げて説明する。
（１）第一実施形態
〔１．１〕制振性材料の製造例
下記表１に示すような配合比で、表１中の各成分を配合して、試料１−試料１２を作製した。表１中、アクリルゴムは、脂肪族ジアミン架橋タイプカルボキシ基含有アクリルゴム（製品名：ノックスタイトＰＡ−５２２ＨＦ、ユニマテック株式会社製）、架橋剤は、ヘキサメチレンジアミンカーバメート（製品名：ケミノックスＡＣ６、ユニマテック株式会社製）、架橋助剤は、１，３−ジ−ｏ−トリルグアニジン（製品名：ノクセラーＤＴ、大内新興化学工業株式会社製）、制振フィラーは、マイカパウダー（製品名：ＹＭ−２１Ｓ（平均粒子径２３μｍ、アスペクト比分布６−４５４、平均アスペクト比７０）、株式会社ヤマグチマイカ製）、脂肪酸アミドは、オレイン酸アミド（製品名：アーモスリップＣＰパウダー、ライオン・アクゾ株式会社製）である。
【００３６】
本実施形態における製造手順としては、まず、二本ロール混練機を使用して、アクリルゴムを素練りした。そこへ脂肪酸アミドを添加して混練した。続いて制振フィラーを添加して混練した。更に架橋剤及び架橋助剤を添加して混練した。その後、得られた混練組成物を加熱プレス機へ導入し、１６５℃で１０分間加熱して架橋させ、厚さ１ｍｍのシート状に成形して、試料１−１２を得た。なお、上記架橋後に、更に物性を向上させるために２次架橋（例えば１７５℃×４時間など。）を実施してもよい。このような２次架橋を実施すれば、機械的な特性や耐熱性を更に向上させることも可能である。
【００３７】
〔１．２〕性能評価
上記試料１−１２に対し、以下のような手法で、柔軟性評価、減衰性評価、耐熱性評価、及び離型性評価を行った。
【００３８】
（Ａ）柔軟性評価
厚さ１ｍｍの試料を直径６ｍｍの金属棒の曲面を用いて９０°折り曲げ、割れない場合は○、割れる場合は×、白化する場合は△とした。
【００３９】
（Ｂ）減衰性評価
厚さ１ｍｍの試料を、ＳＵＳ３０４製  片持ち梁（長さ１６０×厚さ０．４×幅１２．６ｍｍ）の上面に、アクリル系粘着剤を使用した両面テープで貼り付けたのち、自由端側の端部を初期の位置から３０ｍｍ下げた状態で手を離し振動させたときに目視で１秒以内に振動が収まれば○、５秒以内に振動が収まれば△、それ以上の時間を要したときは×とした。
【００４０】
（Ｃ）耐熱性評価
長さ３０×幅１０×厚さ１ｍｍの試料を１５０℃の環境下に２４時間放置したあとに、直径６ｍｍの金属棒の曲面を用いて９０°折り曲げ、割れない場合は○、割れる場合は×、白化する場合は△とした。
【００４１】
（Ｄ）離型性評価
材料練り込み加工時において、二本ロールから剥がれる場合は○、剥がれにくい場合は△、剥がれない場合は×とした。
【００４２】
各試料の評価結果を、下記表１中に併記する。
【００４３】
【表１】
2015143322.tif 000002
以上の評価結果から、試料５−試料９については、上述の評価項目（柔軟性評価、減衰性評価、耐熱性評価、及び離型性評価）全てが○となり、評価対象となった各特性に優れた制振性材料であることがわかる。試料４については、やや減衰性が低くなるものの、用途次第では十分に実用に耐えるものであった。試料１０，１１については、柔軟性がやや低下し、離型性もやや低下する。ただし、この点も用途によっては問題視する必要がない。試料１０，１１ともに、減衰性については優れているので、制振材としては十分に実用可能なものであった。
【００４４】
特に、アクリルゴム１００重量部に対し、２００−６００重量部といった大量の制振フィラーを配合することは必ずしも容易なことではなく、最終的に得られる制振性材料の柔軟性や離型性を低下させる原因となる。しかし、上記試料４−１１は、いずれも２００−６００重量部といった大量の制振フィラーが配合されている。これは、脂肪酸アミドを配合したことによる効果である。
【００４５】
〔１．３〕脂肪酸アミド、及び他の樹脂用分散剤についての検証
次に、脂肪酸アミドを配合することによる効果を検証するため、脂肪酸アミド及び他の樹脂用分散剤を用いて、下記表２に示すような配合比で、表２中の各成分を配合して、試料１３−試料１９を作製した。表２中、分散剤Ａは、市販の樹脂用分散剤（製品名：チラバゾールＨ−８１８、太陽化学株式会社製）、分散剤Ｂは、市販の樹脂用分散剤（製品名：チラバゾールＤ−８１８Ｍ、太陽化学株式会社製）、分散剤Ｃは、市販の樹脂用分散剤（製品名：チラバゾールＨ−４０、太陽化学株式会社製）、分散剤Ｄは、市販の樹脂用分散剤（製品名：チラバゾールＰ−４、太陽化学株式会社製）、分散剤Ｅは、市販の樹脂用分散剤（製品名：ＳＯＬＰＬＵＳ  ＤＰ３１０、日本ルーブリゾール製）、脂肪酸アミドは、オレイン酸アミド（製品名：アーモスリップＣＰパウダー、ライオン・アクゾ株式会社製）である。
【００４６】
これらの試料１３−試料１９について加工性を評価した。加工性は、アクリルゴムに他の成分を添加して二本ロールによる材料の練り込み加工を実施した際に、材料が離型しやすく加工ができた場合は○、材料の分散性が悪く二本ロールに材料が付着する等、適切な加工ができない場合は×とした。各試料の評価結果を、下記表２中に併記する。
【００４７】
【表２】
2015143322.tif 000003
以上の評価結果のうち、試料１３と試料１９とを対比すれば明らかなように、脂肪酸アミドを配合するか否かによって加工性に大きな違いが現れることがわかる。また、試料１４−試料１８を見れば明らかなように、様々な市販の樹脂用分散剤を添加しても、１００重量部のアクリルゴムに対して２５０重量部もの制振フィラーを配合することは容易ではない。したがって、このことから、脂肪酸アミドを配合した場合にのみ、特異的にアクリルゴムに対して多量の制振フィラーを配合可能となることがわかる。
【００４８】
〔１．４〕制振性評価
次に、制振性を評価するため、下記表３に示すような配合比で、表３中の各成分を配合して、試料２０−試料２２を作製した。表３中、アクリルゴムＡは、脂肪族ジアミン架橋タイプカルボキシ基含有アクリルゴム（製品名：ノックスタイトＰＡ−５２２ＨＦ、ユニマテック株式会社製）、アクリルゴムＢは、エポキシ基含有アクリルゴム（製品名：ノックスタイトＰＡ−３１２、ユニマテック株式会社製）、架橋剤Ａは、ヘキサメチレンジアミンカーバメート（製品名：ケミノックスＡＣ６、ユニマテック株式会社製）、架橋剤Ｂは、α，α’−ジ（ｔ−ブチルペロキシ）ジイソプロピルベンゼン（製品名：ペロキシモンＦ−４０、日油株式会社製）、架橋助剤Ａは、１，３−ジ−ｏ−トリルグアニジン（製品名：ノクセラーＤＴ、大内新興化学工業株式会社製）、架橋助剤Ｂは、ｍ−フェニレンジマレイミド（製品名：バルノック  ＰＭ、大内新興化学工業株式会社製）、制振フィラーは、マイカパウダー（製品名：ＹＭ−２１Ｓ（平均粒子径２３μｍ、アスペクト比分布６−４５４、平均アスペクト比７０）、株式会社ヤマグチマイカ製）、脂肪酸アミドは、オレイン酸アミド（製品名：アーモスリップＣＰパウダー、ライオン・アクゾ株式会社製）である。
【００４９】
【表３】
2015143322.tif 000004
これらの試料２０−試料２２について、図１に示すような試験装置を用いて試験を行い、制振性を評価した。図１に示す試験装置は、恒温槽１内に配置して用いられる装置である。図１における左右方向に伸びる基材２に制振用組成物３を貼り付けて試験片４が構成されている。その試験片４の左端側を、加振器５の試験片固定部６にて固定してある。試験片４の右端は開放されている。
【００５０】
加振器５は、解析装置から出力される電気信号に基づいて試験片４を加振する。その際の振動加速度は解析装置に出力される。また、試験片４には加速度検出器７が取り付けられている。加振器５にて加振された試験片４の振動加速度は加速度検出器７に検出されて解析装置に出力される。
【００５１】
加振器５が試験片４を加振する加速度をａ0とし、加速度検出器７にて検出される試験片４の加速度をａとすると、伝達率τは、τ＝ａ／ａ0で表すことができる。伝達関数の一例を図２に示す。また、各ｎ次の固有振動モードのモデル図を図３に示す。振動伝達率τを下記の数式１を用いて倍率（対数）に変換し、縦軸に倍率、横軸に周波数をとった周波数応答関数が、その試験片４の振動加速度に対する周波数特性となる（図４参照。）。
【００５２】
［数式１］
倍率［ｄＢ］＝２０ｌｏｇ10τ
次に、損失係数ηを求める。損失係数の算出方法は半値幅法で、図４の周波数応答関数のグラフの各固有振動モードの共振倍率から３ｄＢ小さい点の周波数（ｆ1，ｆ2：図５参照。）を利用して下記数式２を用いて算出する。損失係数ηは、制振用組成物の制振性能の評価指標の一つであり、損失係数が大きいほど制振性が優れている。
【００５３】
［数式２］
損失係数η＝（ｆ2−ｆ1）／ｆ0
なお、１次の固有振動モードで得られた損失係数については、試験片固定部６による影響を受けているため、そのデータは採用しない。本制振性評価試験の試験条件としては、温度条件を−３０，０，２０，４０，８５，１２５℃の各温度に設定し、周波数条件を５−１０００Ｈｚまで変化させて試験を行い、２次モードにおける損失係数―温度特性で評価した。試験結果を表４に示す。また、損失係数―温度特性のグラフを図６に示す。
【００５４】
【表４】
2015143322.tif 000005
表４及び図６に示すように、試料２１，２２は、双方とも−３０℃から１２５℃までのいずれの温度領域においても高い損失係数を示した。このことから、試料２１，２２は、温度変化の影響による弾性率、減衰率等の変化が少ないことが分かる。また、試料２１，２２の損失係数は、双方とも−３０℃から１２５℃までのいずれの温度領域においても、試料２０よりも高い値を示している。このことから、損失係数を高めるには、制振フィラーの配合率を高めることが重要であることがわかる。
【００５５】
ただし、試料２０の場合は、脂肪酸アミドの配合量が１．５重量部となっており、他の試料２１，２２よりも脂肪酸アミドの配合量が少ないため、制振フィラーの配合率を更に高めた上で、制振フィラーを適切に練り込むことは容易ではない。この点、試料２１，２２の場合は、試料２０よりも脂肪酸アミドの配合量を増大させてあるため、３００重量部、４００重量部といった高い配合率で制振フィラーを配合することができ、制振性及び耐熱性の双方に優れた制振性材料となる。
【００５６】
（２）第二実施形態
〔２．１〕制振性材料の製造例
下記表５に示すような配合比で、表５中の各成分を配合して、試料２３−試料２７を作製した。表５中、アクリルゴムは、脂肪族ジアミン架橋タイプカルボキシ基含有アクリルゴム（製品名：ノックスタイトＰＡ−５２２ＨＦ、ユニマテック株式会社製）、架橋剤は、ヘキサメチレンジアミンカーバメート（製品名：ケミノックスＡＣ６、ユニマテック株式会社製）、架橋助剤は、１，３−ジ−ｏ−トリルグアニジン（製品名：ノクセラーＤＴ、大内新興化学工業株式会社製）、制振フィラーは、マイカパウダー（製品名：ＹＭ−２１Ｓ（平均粒子径２３μｍ、アスペクト比分布６−４５４、平均アスペクト比７０）、株式会社ヤマグチマイカ製）、遮音フィラーは、ステンレス鋼粉末（ＭＩＭ粉末、ＨＫ−３０、平均粒度Ｄ50：１０．０±１．０μｍ、エプソンアトミックス株式会社製）、脂肪酸アミドは、オレイン酸アミド（製品名：アーモスリップＣＰパウダー、ライオン・アクゾ株式会社製）である。また、本実施形態では、表５に示した通り、カーボンブラック（製品名：旭＃３５、旭カーボン株式会社製）、及び老化防止剤（製品名：ノクラックＣＤ、大内新興化学工業株式会社製）を配合した。
【００５７】
本実施形態における製造手順としては、まず、二本ロール混練機を使用して、アクリルゴムを素練りした。そこへ脂肪酸アミドを添加して混練した。以降は、制振フィラー、遮音フィラー、カーボンブラック、老化防止剤を、この順序で添加して混練を続けた。更に架橋剤及び架橋助剤を添加して混練した。その後、得られた混練組成物を加熱プレス機へ導入し、１６５℃で１０分間加熱して架橋させた。その後、５０ｔプレス機にて１分冷却し、厚さ１ｍｍのシート状に成形して、試料２３−２７を得た。
【００５８】
〔２．２〕性能評価
上記試料２３−２７に対し、上述の第一実施形態と同様の手法で、柔軟性評価、制振性評価、耐熱性評価、及び離型性評価を行った。また、第二実施形態では、さらに、以下のような手法で、騒音測定評価、及び遮音性評価を行った。
【００５９】
（Ｅ）騒音測定評価
騒音源として、図７に示すような試験装置１０を利用して、騒音測定評価を実施した。試験装置１０は、樹脂製のユニット本体１１（寸法：２００×１００×５０ｍｍ、総重量：１ｋｇ）と、ユニット本体１１に対して取り付けられたメカニカルリレー１２（寸法：４０×５０×３０ｍｍ）などを備える。ユニット本体１１は、複数のボルト１３によって板金１４（寸法：４００×２００×１ｍｍ）に対して固定されている。ユニット本体１１の一側面には、コネクタ１５を介して信号線１６が接続されている。
【００６０】
信号線１６には、直流定電圧定電流電源（品番：ＰＭＣ１８−３、菊水電子工業株式会社製）を接続して、メカニカルリレー１２に対して１２Ｖの電圧を印加可能に構成した。これにより、メカニカルリレー１２に対して１２Ｖの電圧が印加される状態と、電圧が印加されない状態とを交互に切り替えて、メカニカルリレー１２からリレー音を発生させた。メカニカルリレー１２からリレー音を発生させた際には、メカニカルリレー１２そのものから直接騒音が発生する他、メカニカルリレー１２からの振動がユニット本体１１や板金１４にまで伝わることで、ユニット本体１１や板金１４からも騒音が発生する。特に、板金１４は、他箇所に比べて相対的に大きな騒音が発生する傾向がある。
【００６１】
そこで、この騒音を抑制するための対策として、上記試料２３−２７から、寸法５０×１００×１ｍｍの部分を切り出すことによって構成された制振シート１７を、ユニット本体１１の底面にアクリル系粘着剤を使用した両面テープで貼り付けた。ユニット本体１１の底面と板金１４の上面との間には高さ約２ｍｍの間隙があり、この間隙内に制振シート１７が配置されている。
【００６２】
騒音測定に当たっては、厚さ３０ｍｍの緩衝材１８を支持台１９の上に載置して、緩衝材１８の上に、試験装置１０が取り付けられた板金１４を載置した。メカニカルリレー１２の上方５０ｍｍの位置には、騒音計２０（製品名：普通騒音計ＮＡ−２６、リオン株式会社製）を配置して音圧レベル（ｄＢ）を測定した。
【００６３】
騒音測定評価は、ブランク（制振シート１７がない場合）に対し、３ｄＢ以上の低減効果があった場合は○、２ｄＢ以上の低減効果があった場合は△、２ｄＢ未満の低減効果しかなかった場合は×とした。
【００６４】
（Ｆ）遮音性評価
図８に示すような試験装置３０を用意した。試験装置３０は、軸方向に並べて配置された二つのアクリル管３１，３２（内径：４４ｍｍ）と、一方のアクリル管３１の端部に取り付けられたブザー３３とを備える。他方のアクリル管３２の開口端には、上述の騒音計２０（製品名：普通騒音計ＮＡ−２６、リオン株式会社製）が配置されている。二つのアクリル管３１，３２の間には、上記試料２３−２７から切り出された制振シート１７が挟み込まれる。このように構成された試験装置３０において、ブザー３３を鳴動させて１２５．７ｄＢの音を出し、騒音計２０で音圧レベル（ｄＢ）を測定した。
【００６５】
遮音性評価は、ブランク（制振シート１７がない場合）に対し、３０ｄＢ以上の低減効果があった場合は○、３０ｄＢ未満の低減効果しかなかった場合は×とした。
各試料の評価結果を、下記表５中に併記する。
【００６６】
【表５】
2015143322.tif 000006
以上の評価結果から、試料２４−試料２６については、上述の評価項目（柔軟性評価、減衰性評価、耐熱性評価、離型性評価、騒音測定評価、及び遮音性評価）全てが○となり、評価対象となった各特性に優れた制振性材料であることがわかる。試料２３については、騒音測定評価、及び遮音性評価の結果が低評価となった。ただし、減衰性や耐熱性といった他の評価項目には問題がないので、高い遮音性が求められる用途以外であれば、試料２３でも、制振材としては十分に実用可能なものであった。試料２７については、柔軟性がやや低下し、離型性も低下する。ただし、この点も用途によっては問題視する必要がない。
【００６７】
〔２．３〕遮音フィラーの変更例
遮音フィラーとして、上記〔２．１〕項で説明したステンレス鋼粉末に代えて、高速度鋼粉末を配合した試料、及びタングステン粉末を配合した試料をそれぞれ作成した。各成分の配合比は、上記試料２５と同じ配合比とした。これらの試料について、上記〔２．２〕項で説明した通りの性能評価を行った。その結果、上述の評価項目（柔軟性評価、減衰性評価、耐熱性評価、離型性評価、騒音測定評価、及び遮音性評価）全てが○となった。
【００６８】
〔２．４〕高温時離型性評価
上述の「（Ｄ）離型性評価」では、材料練り込み加工時の温度条件が約３０℃であったが、その温度条件を更に高温（約７０℃）に設定すると、材料が二本ロールから剥がれにくくなる傾向があった。このような傾向は、温度条件を最適に設定すれば解消ないし緩和されるので、上記試料２３−２７のような配合でも実用上の問題はない。ただし、約７０℃程度の高温条件下でも離型性を確保したいとの要望もある。
【００６９】
そこで、このような要望にも応えるべく、離型剤としてステアリン酸を添加し、その添加量について検討した。具体的には、上記〔２．２〕項で良好な性能を発揮した試料２５をベースにして、このベース（試料２５）に対するステアリン酸の配合量を変更して試料２８−試料３１を作製した。評価方法は「（Ｄ）離型性評価」と同等とし、材料練り込み加工時の温度条件だけを約７０℃に変更した。結果を表６に示す。
【００７０】
【表６】
2015143322.tif 000007
上記結果からは、試料２８−試料３０が高温時（約７０℃）離型性に優れていることがわかる。よって、高温時（約７０℃）離型性を改善したい場合は、アクリルゴム１００重量部に対し、外比で、１−５重量部の離型剤（例えばステアリン酸。）が配合されていると好ましいといえる。なお、上記試料２５についても、上述の「（Ｄ）離型性評価」では問題がなかったので、温度条件を適切に設定することができる場合は、上記試料２５でも何ら実用上の問題はない。
【００７１】
（３）その他の実施形態
以上、制振性材料について、いくつかの例を挙げて説明したが、本発明は、上述の例に限定されるものではなく、本発明の技術的思想を逸脱しない範囲内において、様々な形態で実施することができる。
【００７２】
例えば、上述の各例においては、脂肪酸アミドの一例として、オレイン酸アミドを例示したが、同様な特性を示す脂肪酸アミドを利用してもよい。他の脂肪酸アミドの例としては、例えば、ステアリン酸アミド、パルミチン酸アミド、エルカ酸アミド、モンタン酸アミドなどを利用しても、制振フィラーの配合量を増大させることができる。したがって、これらの脂肪酸アミドのいずれか一種、又は二種以上の混合物を配合しても、所期の制振性及び耐熱性を備えた制振性材料を得ることができる。
【００７３】
また、上述の各例においては、制振フィラーの一例として、マイカを例示したが、同様な特性を示す扁平粒子を利用してもよい。扁平粒子は、外部から機械的なエネルギーが加わった際に、扁平粒子とアクリルゴムの界面での摩擦、扁平粒子同士の摩擦などが発生することで、高い制振性を発揮する。したがって、マイカ以外の扁平粒子であっても、相応の制振性が発揮される。そのような扁平粒子の例としては、例えば、鉄、銅、アルミニウム、あるいはそれらいずれかを含む合金などの金属類、タルクやガラスなどの無機材料類、又は黒鉛などを利用してもよい。
【００７４】
また、上述の各例においては、特定の分子鎖を有するアクリルゴムを例示したが、同様な特性を示す他のアクリルゴムを利用してもよい。
【符号の説明】
【００７５】
１…恒温槽、２…基材、３…制振用組成物、４…試験片、５…加振器、６…試験片固定部、７…加速度検出器、１０…試験装置、１１…ユニット本体、１２…メカニカルリレー、１３…ボルト、１４…板金、１５…コネクタ、１６…信号線、１７…制振シート、１８…緩衝材、１９…支持台、２０…騒音計、３０…試験装置、３１，３２…アクリル管、３３…ブザー。
【図１】
2015143322.tif 000008
【図２】
2015143322.tif 000009
【図３】
2015143322.tif 000010
【図４】
2015143322.tif 000011
【図５】
2015143322.tif 000012
【図７】
2015143322.tif 000013
【図８】
2015143322.tif 000014
【図６】
2015143322.tif 000015